(57)【要約】【課題】異方性導電接着フィルムを用いてフレキシブル基板の端子とリジッド基板の端子とを異方性導電接続して得た接続構造体について、フレキシブル基板側から端子の圧痕を観察できるようにし、しかも熱湿試験下で接続抵抗が増大しないようにする。【解決手段】フレキシブル基板の端子とリジッド基板の端子とを異方性導電接続するための異方性導電接着フィルムにおいては、異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、導電性粒子として４μｍ以上の粒子径と、４５００ｋｇｆ／ｍｍ２以上の圧縮硬さとを有するものを使用する。しかも、導電性粒子の最大径をａとし、最小径をｂとしたときに、ａ／ｂで表される導電性粒子の真球度は、５以下である。【選択図】図１
2011068913.tif 000002
【特許請求の範囲】
【請求項１】
フレキシブル基板の端子とリジッド基板の端子とを異方性導電接続するための異方性導電接着フィルムであって、導電性粒子がバインダー樹脂組成物に分散してなる異方性導電接着フィルムにおいて、
異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、導電性粒子が４μｍ以上の粒子径と、４５００ｋｇｆ／ｍｍ２以上の圧縮硬さとを有し、且つ導電性粒子の最大径をａとし、最小径をｂとしたときに、ａ／ｂで表される導電性粒子の真球度が５以下であることを特徴とする異方性導電接着フィルム。
【請求項２】
導電性粒子の圧縮硬さが７０００ｋｇｆ／ｍｍ２未満であり、粒径が１５μｍ以下であり、真球度が５以下である請求項１記載の異方性導電接着フィルム。
【請求項３】
フレキシブル基板の端子とリジッド基板の端子とが、導電性粒子がバインダー樹脂組成物に分散してなる異方性導電接着フィルムを介して異方性導電接続された接続構造体において、
フレキシブル基板の端子とリジッド基板の端子との間に挟持されるべき異方性導電接着フィルムの導電性粒子が、４μｍ以上の粒子径と、４５００ｋｇｆ／ｍｍ２以上の圧縮硬さとを有し、且つその最大径をａとし、最小径をｂとしたときに、ａ／ｂで表される導電性粒子の真球度が５以下であり、
異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、導電性粒子がフレキシブル基板の端子に食い込んでいる
ことを特徴とする接続構造体。
【請求項４】
リジッド基板がガラス基板である請求項３記載の接続構造体。
【請求項５】
導電性粒子の圧縮硬さが７０００ｋｇｆ／ｍｍ２未満であり、粒径が１５μｍ以下であり、真球度が５以下である請求項３又は４記載の接続構造体。
【請求項６】
請求項３記載の接続構造体の製造方法であって、
リジッド基板の端子上に請求項１又は２記載の異方性導電接着フィルムを仮り貼りし、その異方性導電接着フィルムを挟んで、リジッド基板の端子にフレキシブル基板の端子が対応するように、フレキシブル基板を配置し、
異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、フレキシブル基板側から、加熱ボンダーで異方性導電接着フィルムを加熱加圧することにより異方性導電接続を行うことを特徴とする製造方法。
【発明の詳細な説明】
【技術分野】
【０００１】
本発明は、フレキシブル基板の端子とリジッド基板の端子とを異方性導電接続するための異方性導電接着フィルム、その異方性導電接着フィルムを用いてフレキシブル基板及びリジッド基板の端子同士が異方性導電接続された接続構造体、及びその製造方法に関する。
【背景技術】
【０００２】
導電性粒子がバインダー樹脂組成物中に分散した異方性導電接着フィルムの当該導電性粒子として、異方性導電接続の際の加熱加圧処理により、導電性粒子自体が変形して端子との接触面積が増大するように、樹脂コア粒子の表面に無電解ニッケル薄膜を形成し、更に必要に応じて、無電解金フラッシュメッキ薄膜を形成したものを使用することが広く行われている（特許文献１）。
【０００３】
ところで、このような導電性粒子を含有する異方性導電接着フィルムを用い、フレキシブル基板の端子とガラス基板等のリジッド基板の端子とを異方性導電接続して得た接続構造体について、異方性導電接着フィルムによる接続状態を確認するために、異方性導電接着フィルム中の導電性粒子によりフレキシブル基板の端子に生じた圧痕をフレキシブル基板側から顕微鏡等を使用して観察することが行われている（特許文献２）。
【先行技術文献】
【特許文献】
【０００４】
【特許文献１】特開平９−１９９２０６号公報
【特許文献２】特開２００８−９１８４３号公報
【発明の概要】
【発明が解決しようとする課題】
【０００５】
しかしながら、特許文献１に記載された異方性導電接着フィルムを用いてフレキシブル基板の端子とリジッド基板の端子とを異方性導電接続して得た接続構造体について、特許文献２に記載されているようにフレキシブル基板側から端子の圧痕を観察した場合、導電性粒子が柔軟すぎ、フレキシブル基板の端子に導電性粒子が十分に食い込まず、端子に観察できるような圧痕を生じさせないという問題があった。また、高温高湿環境下に保存した場合には接続抵抗が増大し、接続信頼性が低下する場合があるという問題もあった。
【０００６】
本発明の目的は、以上の従来の技術の課題を解決しようとすることであり、異方性導電接着フィルムを用いてフレキシブル基板の端子とリジッド基板の端子とを異方性導電接続して得た接続構造体について、フレキシブル基板側から端子の圧痕を観察できるようにし、しかも高温高湿環境下に保存した場合でも良好な接続信頼性を確保できるようにすることである。
【課題を解決するための手段】
【０００７】
本発明者らは、導電性粒子の大きさと圧縮硬さと真球度とを所定の範囲に調整することにより、異方性導電接着フィルムの導電性粒子を、リジッド基板の端子ではなくフレキシブル基板の端子に十分に食い込ませることができ、それにより上述の目的が達成できることを見出し、本発明を完成させるに至った。
【０００８】
即ち、本発明は、フレキシブル基板の端子とリジッド基板の端子とを異方性導電接続するための異方性導電接着フィルムであって、導電性粒子がバインダー樹脂組成物に分散してなる異方性導電接着フィルムにおいて、異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、導電性粒子が４μｍ以上の粒子径と、４５００ｋｇｆ／ｍｍ２以上の圧縮硬さとを有し、且つ導電性粒子の最大径をａとし、最小径をｂとしたときに、ａ／ｂで表される導電性粒子の真球度が５以下であることを特徴とする異方性導電接着フィルムを提供する。
【０００９】
また、本発明は、フレキシブル基板の端子とリジッド基板の端子とが、導電性粒子がバインダー樹脂組成物に分散してなる異方性導電接着フィルムを介して異方性導電接続された接続構造体において、フレキシブル基板の端子とリジッド基板の端子との間に挟持されるべき異方性導電接着フィルムの導電性粒子が、４μｍ以上の粒子径と、４５００ｋｇｆ／ｍｍ２以上の圧縮硬さとを有し、且つその最大径をａとし、最小径をｂとしたときに、ａ／ｂで表される導電性粒子の真球度が５以下であり、異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、導電性粒子がフレキシブル基板の端子に食い込んでいることを特徴とする接続構造体を提供する。
【００１０】
更に、本発明は、上述の接続構造体の製造方法であって、リジッド基板の端子上に本発明の異方性導電接着フィルムを仮り貼りし、その異方性導電接着フィルムを挟んで、リジッド基板の端子にフレキシブル基板の端子が対応するように、フレキシブル基板を配置し、異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、フレキシブル基板側から、加熱ボンダーで異方性導電接着フィルムを加熱加圧することにより異方性導電接続を行うことを特徴とする製造方法を提供する。
【発明の効果】
【００１１】
本発明の異方性導電接着フィルムにおいては、導電性粒子の粒子径、圧縮硬さ、真球度をそれぞれ特定の範囲に限定している。このため、異方性導電接続後の接続構造体における導電性粒子の粒子径をＡとし、フレキシブル基板の端子とリジッド基板の端子との間のギャップをＢとしたときに１００・（Ａ−Ｂ）／Ａで定義される押し込み率を４０％以上にすることができる。よって、接続構造体のフレキシブル基板側から端子の圧痕を観察でき、しかも高温高湿環境下に保存した場合でも良好な接続信頼性を確保できる。
【図面の簡単な説明】
【００１２】
【図１】導電性粒子の押し込み率の説明図である。
【発明を実施するための形態】
【００１３】
本発明の異方性導電接着フィルムは、ポリイミド、ポリエステル、ポリアミド、ポリスルホン等の樹脂フィルムに、銅配線、アルミニウム配線などが形成されたフレキシブル基板の端子と、ガラス基板、セラミックス基板、ガラスエポキシ製のプリント配線基板等のリジッド基板に、ＩＴＯ配線、銅配線、アルミニウム配線などが形成されたリジッド基板の端子とを、異方性導電接続するための異方性導電接着フィルムであって、導電性粒子がバインダー樹脂組成物に分散してなるものである。ここで、好ましいリジッド基板としては、透明性の点でガラス基板が挙げられる。なお、フレキシブル基板やリジッド基板には、半導体チップ等が実装されていてもよい。また、それぞれの基板の端子には、必要に応じて金メッキなどを施しておいてもよい。
【００１４】
本発明においては、図１に示すように、異方性導電接続後の導電性粒子１の粒子径をＡとし、リジッド基板２の端子３とフレキシブル基板４の端子５との間のギャップをＢとしたときに、１００・（Ａ−Ｂ）／Ａで定義される押し込み率が４０％以上、好ましくは６０％以上となるようにする。これにより、フレキシブル基板側から端子の圧痕を観察でき、しかも熱湿試験下で異方性導電接着フィルムによる異方性導電接続部の接続抵抗を増大させないようにすることができる。なお、押し込み率が０％である場合（Ａ−Ｂが０の場合）、導電性粒子が端子にめり込まずに端子間で押しつぶされた状態を意味する。また、押し込み率が１００％である場合（Ｂが０の場合）、導電性粒子がフレキシブル基板の端子に完全に押し込まれた状態を意味する。
【００１５】
本発明の異方性導電接着フィルムを構成する導電性粒子の粒子径は、小さすぎるとフレキシブル基板の端子に圧痕を付けにくくなるので、４μｍ以上、好ましくは６μｍ以上である。粒子径の上限については、接続すべき端子のピッチや厚さバラツキ等に応じて適宜決定することができるが、１５μｍ以下が好ましい。より好ましい粒子径の範囲は、６〜１０μｍである。
【００１６】
本発明において使用する導電性粒子の圧縮硬さは、低すぎるとフレキシブル基板の端子に圧痕を付けにくくなるので、４５００ｋｇｆ／ｍｍ２以上、好ましくは６０００ｋｇｆ／ｍｍ２以上である。また、上限は、高すぎると接続信頼性が低下する傾向があるので、７０００ｋｇｆ／ｍｍ２である。ここで、圧縮硬さは、１０％圧縮変位時の圧縮強度と同義であり、一般的な微小圧縮試験機を用いて測定することができる。
【００１７】
また、本発明において使用する導電性粒子は、真球度を金属顕微鏡観察で得られるその最大径をａとし、最小径をｂとしたときに、ａ／ｂと定義した場合に、５以下の真球度、好ましくは３以下の真球度を示す。これは、真球度が５を超えると接続信頼性が低下する傾向があるからである。なお、最大径ａは、小さすぎると圧痕が発現し難くなる傾向があり、大きすぎると異方導電性が低下する傾向があるので、好ましくは４〜１５μｍ、より好ましくは６〜１０μｍである。他方、最小径ｂは、小さすぎると圧痕が発現し難くなる傾向があり、大きすぎると異方導電性が低下する傾向があるので、好ましくは４〜１５μｍ、より好ましくは６〜１０μｍである。なお、本発明において真球度は、論理的に必ず１以上となる。
【００１８】
以上説明した性状を有する導電性粒子としては、ニッケル、コバルト、銀、銅、金、パラジウム、ハンダ等の金属粒子、ジビニルベンゼン系樹脂、ベンゾグアナミン樹脂等の樹脂粒子の表面に無電解ニッケルメッキ膜等の無電解メッキ膜を形成したものを適用することができる。
【００１９】
このような導電性粒子を分散させるバインダー樹脂組成物としては、公知の異方性導電接着フィルムに用いられているバインダー樹脂組成物を採用することができる。例えば、膜形成樹脂、液状エポキシ化合物（硬化成分）あるいはアクリルモノマー（硬化成分）、硬化剤、シランカップリング剤等から構成することができる。
【００２０】
膜形成樹脂としては、フェノキシ樹脂、エポキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂等を挙げることができ、これらの２種以上を併用することができる。これらの中でも、製膜性、加工性、接続信頼性の観点から、フェノキシ樹脂を好ましく使用することができる。
【００２１】
液状エポキシ化合物としては、ビスフェノールＡ型エポキシ化合物、ビスフェノールＦ型エポキシ化合物、ノボラック型エポキシ化合物、それらの変性エポキシ化合物、脂環式エポキシ化合物などを挙げることができ、これらの２種以上を併用することができる。この場合、硬化剤としては、ポリアミン、イミダゾール等のアニオン系硬化剤やスルホニウム塩などのカチオン系硬化剤、フェノール系硬化剤等の潜在性硬化剤を挙げることができる。
【００２２】
アクリルモノマーとしては、メチル（メタ）アクリレート、エチル（メタ）アクリレート、イソプロピル（メタ）アクリレート、イソブチル（メタ）アクリレート、エチレングリコール（メタ）アクリレート、エチレングリコールジ（メタ）アクリレート、ジエチレングリコールジ（メタ）アクリレート、トリメチロールプロパントリ（メタ）アクリレート、テトラメチロールメタンテトラ（メタ）アクリレート等を挙げることができる。この場合、硬化剤（ラジカル重合開始剤）としては、有機過酸化物、アゾビスブチロニトリル等を挙げることができる。
【００２３】
シランカップリング剤としては、エポキシ系シランカップリング剤、アクリル系シランカップリング剤等を挙げることができる。これらのシランカップリング剤は、主としてアルコキシシラン誘導体である。
【００２４】
バインダー樹脂組成物には、必要に応じて充填剤、軟化剤、促進剤、老化防止剤、着色剤（顔料、染料）、有機溶剤、イオンキャッチャー剤などを配合することができる。
【００２５】
本発明の異方性導電接着フィルム中の導電性粒子の含有量は、少なすぎると接続信頼性が低下し、多すぎると異方導電性が低下するので、好ましくは０．３〜３０質量％、より好ましくは５〜１０質量％ある。
【００２６】
本発明の異方性導電接着フィルムの厚みは、特に限定されるものではないが、通常１０〜４５μｍである。
【００２７】
本発明の異方性導電接着剤は、撹拌容器に、バインダー樹脂組成物構成成分と導電性粒子とを投入し、常法に従って混合することにより調製することができる。
【００２８】
次に、本発明の異方性導電フィルムを用いて製造された本発明の接続構造体について説明する。
【００２９】
本発明の接続構造体は、既に説明したようなフレキシブル基板の端子とリジッド基板の端子とが、導電性粒子がバインダー樹脂組成物に分散してなる異方性導電接着フィルムを介して異方性導電接続された接続構造体であり、フレキシブル基板の端子とリジッド基板の端子との間に挟持されるべき異方性導電接着フィルムとして、本発明の異方性導電フィルムを使用することを特徴とする。この接続構造体は、本発明の異方性導電フィルムを使用しているため、異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上、好ましくは６０〜１００％となるように、導電性粒子がフレキシブル基板の端子に食い込んでいる構造を有する。この場合、フレキシブル基板から導電性粒子の圧痕の観察を容易にするために、リジッド基板の端子へ導電性粒子が食い込まない方が好ましい。
【００３０】
このような本発明の接続構造体の具体例としては、液晶表示装置、有機ＥＬ表示装置、太陽電池モジュール、ＬＥＤ照明装置等が挙げられる。
【００３１】
本発明の接続構造体は、以下に説明するように製造することができる。
【００３２】
まず、リジッド基板の端子上に本発明の異方性導電接着フィルムを常法に従って仮り貼りする。そして、その異方性導電接着フィルムを挟んで、リジッド基板の端子にフレキシブル基板の端子が対応するにように、フレキシブル基板を配置する。
【００３３】
次に、フレキシブル基板側から、加熱ボンダーで異方性導電接着フィルムを加熱加圧することにより異方性導電接続を行う。この場合、異方性導電接続後の導電性粒子の粒子径をＡとし、フレキシブル基板の端子とリジッド基板の端子との間のギャップをＢとしたときに１００・（Ａ−Ｂ）／Ａで定義される押し込み率が４０％以上となるように、バインダー樹脂組成物の配合組成や、導電性粒子の材料、端子の表面状態等を考慮しつつ、異方性導電接続を行う。これにより、本発明の接続構造体を得ることができる。
【００３４】
なお、押し込み率のコントロールは、異方性導電接続の際の加熱加圧条件等を調整することにより行うことができる。例えば、加熱温度を低くしたり、加圧圧力を高めたりすることで、押し込み率を上げることができる。逆に、加熱温度を高くしたり、加圧圧力を低めることで、押し込み率を下げることができる。また、フレキシブル基板、リジッド基板、それらの端子、導電粒子等の素材を選択することにより調整することもできる。また、それらを組み合わせて調整することもできる。
【実施例】
【００３５】
以下、本発明を実施例により具体的に説明する。
【００３６】
実施例１〜１３、比較例２〜５
（導電性粒子の調製）
表１の平均粒子径のニッケル粒子１００ｇを、塩酸５０ｍｌ／ｌの水溶液中で５分間攪拌した。これを濾過し、１回リパルプ水洗を施したニッケル粒子を、ＥＤＴＡ−４Ｎａ（１０ｇ／ｌ）とクエン酸−２Ｎａ（１０ｇ／ｌ）とを含む水溶液１リットル（ｐＨ６、温度６０℃）が入れられた反応容器に撹拌しながら添加した。
【００３７】
次いで、反応容器中の得られた混合水溶液に、シアン化金カリウム（１０ｇ／１、Ａｕとして６．８ｇ／ｌ）、ＥＤＴＡ−４Ｎａ（１０ｇ／ｌ）およびクエン酸−２Ｎａ（１０ｇ／ｌ）を含有する混合水溶液（Ａ液）３００ｍｌと、水素化ホウ素カリウム（３０ｇ／ｌ）及び水酸化ナトリウム（６０ｇ／ｌ）を含有する混合水溶液（Ｂ液）３００ｍｌとを、それぞれ異なる導入口から同時に２０分間で添加し、さらに１０分間撹拌を続けることによりフラッシュ金メッキを行った。
【００３８】
金メッキ終了後、混合液を濾過し、濾過物を３回リパルプ水洗浄した後、１００℃の熱風を用いて乾燥し、ニッケル粉末表面上に約１０〜２０ｎｍ厚の無電解金メッキ薄膜が形成された導電性粒子を得た。この導電性粒子の平均粒子径は、無電解金メッキ薄膜が非常に薄いため、原料のニッケル粒子の平均粒子径に近似できる。
【００３９】
なお、ニッケル粒子の平均粒子径は、レーザー回折散乱法により粒度分布を測定（測定装置：マイクロトラックＭＴ３１００、日機装（株））し、累積質量が５０％に相当する点での粒子径である。
【００４０】
また、得られた導電性粒子の１０％圧縮変位時の圧縮硬さを微小圧縮試験機（ＰＣＴ−２００、島津製作所（株））を用いて測定した。得られた結果を表１に示す。
【００４１】
導電性粒子の真球度は、導電性粒子を金属顕微鏡（ＭＸ５１、オリンパス（株））を用いて撮影し、粒子の最大径ａと最小径ｂとを求め、真球度としてａ／ｂを算出した。得られた結果を表１に示す。
【００４２】
（異方性導電接着フィルムの作製）
導電性粒子５質量部に、フェノキシ樹脂（ＹＰ−５０、東都化成（株））２２質量部、ジシクロペンタジエンジメタクリレート（ＤＣＰ、新中村化学工業（株））５質量部、ウレタンアクリレート（Ｍ−１６００、東亞合成（株））１０質量部、アクリルゴム（ＳＧ−８０Ｈ、ナガセケムテックス（株））５質量部、リン含有メタクリレート（ＰＭ２、日本化薬（株））１質量部、ジアシルパーオキサイド系開始剤（ナイパーＢＷ、日油（株））２質量部、及びトルエン５０質量部を混合し、得られた混合物を剥離シートに乾燥厚が３５μｍとなるように塗布し、８０℃で５分間乾燥することにより異方性導電接着フィルムを得た。
【００４３】
得られた異方性導電接着フィルムを使用し、ポリイミドフレキシブル基板（ポリイミド厚３８μｍ、銅配線ピッチ２００μｍ、配線高８μｍ）と、プリント配線基板（ＦＲ−４グレード、パナソニック（株）：銅配線ピッチ２００μｍ、配線高３５μｍ）とを、１７０℃、４ＭＰａ、５秒という加熱加圧条件で異方性導電接続して接続構造体を作成した。
【００４４】
得られた接続構造体の異方性導電接続部の断面を研磨し、金属顕微鏡で粒子径Ａと配線間ギャップＢ（導電性粒子が挟持されている端子間ギャップ）とを測定し、導電性粒子の押し込み率（＝１００・（Ａ−Ｂ）／Ａ）を求めた。得られた結果を表１に示す。
【００４５】
また、得られた接続構造体について、温度８５℃、湿度８５％の高温高湿環境下に５００時間保存した場合の接続抵抗を測定し、以下の基準で接続信頼性を評価した。得られた結果を表１に示す。実用上、評価結果がＡ又はＢであることが望まれる。
【００４６】
ランク    評価基準
Ａ：  接続抵抗値が２．０Ω未満の場合
Ｂ：  接続抵抗値が２．０Ω以上４．０Ω未満の場合
Ｃ：  接続抵抗値が４．０Ω以上の場合
【００４７】
また、特開２００８−９１８４３号公報の図１〜図３に記載の測定装置と同様の構成の装置を作成し、それを用いて接続構造体の接続部をフレキシブル基板側から導電性粒子による配線（端子）の圧痕を観察し、以下の基準で圧痕状態を評価した。得られた結果を表１に示す。実用上、評価結果がＡ又はＢであることが望まれる。なお、圧痕はフレキシブル基板が変形することにより生じたものである。
【００４８】
ランク    評価基準
Ａ：  接続部の観察箇所１０ヶ所中８ヶ所以上で圧痕を確認できた場合
Ｂ：  接続部の観察箇所１０ヶ所中１〜７ヶ所で圧痕を確認できた場合
Ｃ：  接続部の観察箇所１０ヶ所中に圧痕が確認できない場合
【００４９】
比較例１
平均粒子径８μｍのジビニルベンゼン系樹脂粒子（５ｇ）に、パラジウム触媒を浸漬法により担持させた。次いで、この樹脂粒子に対し、硫酸ニッケル六水和物、次亜リン酸ナトリウム、クエン酸ナトリウム、トリエタノールアミン及び硝酸タリウムから調製された無電解ニッケルメッキ液（ｐＨ１２、メッキ液温５０℃）を用いて無電解ニッケルメッキを行い、ニッケルメッキ層（１０〜２０ｎｍ厚）が表面に形成されたニッケル被覆樹脂粒子を導電粒子として得た。
【００５０】
得られたニッケル被覆樹脂コア粒子を、実施例１と同様に無電解金メッキ処理を施すことにより、導電性粒子としてＮｉ−Ａｕ被覆樹脂コア粒子を得た。
【００５１】
得られた導電性粒子について、実施例１と同様に、平均粒子径、圧縮硬さ、真球度を求め、得られた結果を表１に示した。また、実施例１と同様に、異方性導電接着フィルムを作製して導電性粒子の押し込み率を求め、また、接続信頼性を評価し、さらに圧痕状態を評価した。得られた結果を表１に示す。
【００５２】
【表１】
2011068913.tif 000003
【００５３】
表１から、実施例１〜１３の異方性導電接着フィルムを使用して作製した接続構造体の場合、接続信頼性及び圧痕状態の評価結果がいずれもＡ又はＢであり、実用上問題がないものであった。
【００５４】
他方、比較例１の異方性導電接着フィルムを使用した作製した接続構造体の場合、使用した導電性粒子の１０％圧縮変形時の圧縮硬さが７００ｋｇｆ／ｍｍ２と非常に低く、また、導電性粒子の押し込み率も１２％と低いため、圧痕状態の評価がＣであった。
【００５５】
比較例２の異方性導電接着フィルムを使用して作製した接続構造体の場合、使用した導電性粒子の平均粒子径が３μｍと小さいため、圧痕状態の評価がＣであった。
【００５６】
比較例３の異方性導電接着フィルムを使用して作製した接続構造体の場合、真球度が５．３と大きいので接続信頼性の評価がＣであった。
【００５７】
比較例４の異方性導電接着フィルムを使用した作製した接続構造体の場合、使用した導電性粒子の平均粒子径が３μｍと小さいため、圧痕状態の評価がＣであった。
【００５８】
比較例５の異方性導電接着フィルムを使用して作製した接続構造体の場合、導電性粒子の押し込み率が３５％と低いため、圧痕状態の評価がＣであった。
【産業上の利用可能性】
【００５９】
本発明の異方性導電接着フィルムは、使用する導電性粒子の粒子径、圧縮硬さ、真球度をそれぞれ特定の範囲に限定している。このため、異方性導電接続後の接続構造体における導電性粒子の粒子径をＡとし、フレキシブル基板の端子とリジッド基板の端子との間のギャップをＢとしたときに１００・（Ａ−Ｂ）／Ａで定義される押し込み率を４０％以上にすることができる。よって、接続構造体のフレキシブル基板側から端子の圧痕を観察でき、しかも高温高湿環境下に保存した場合でも良好な接続信頼性を確保できる。よって、本発明の異方性導電接着フィルムは、フレキシブル基板とリジッド基板とを異方性導電接続する際に有用である。
【符号の説明】
【００６０】
１  導電性粒子
２  リジッド基板
３  リジッド基板の端子
４  フレキシブル基板
５  フレキシブル基板の端子
Ａ  導電性粒子の粒径
Ｂ  端子間ギャップ
【図１】
2011068913.tif 000004